ПОЛИМЕРНЫЙ ПРОППАНТ И СПОСОБ ЕГО ПОЛУЧЕНИЯ
POLYMERIC PROPPANT AND METHOD OF ITS OBTAINING

Изобретение относится к технологии нефте-, газодобычи с использованием материалов из высокомолекулярных соединений, а именно к проппантам из полимерных материалов с повышенными требованиями к физико-механическим свойствам, в качестве расклинивающих гранул, применяемых при добыче нефти и газа методом гидравлического разрыва пласта.
Гидравлический разрыв пласта (ГРП) заключается в закачивании под большим давлением жидкости в нефте- и газоносные пласты, в результате чего в пласте образуются трещины, через которые поступает нефть или газ. Для предотвращения смыкания трещин в закачиваемую жидкость добавляют твердые частицы, как правило, сферические гранулы, называемые проппантами, заполняющие вместе с несущей жидкостью образовавшиеся трещины. Проппанты должны выдерживать высокие пластовые давления, быть устойчивыми к агрессивным средам и сохранять физико-механические свойства при высоких температурах. При этом проппант должен иметь плотность, близкую к плотности к несущей жидкости, с тем, чтобы он находился в жидкости во взвешенном состоянии и был доставлен до самых отдаленных участков трещин. Учитывая, что наиболее широко в качестве жидкости для гидроразрыва применяется вода, то и плотность проппанта должна быть близка к плотности воды.
Для производства проппантов часто используют в качестве исходного материала минеральные материалы природного происхождения - бокситы, каолины, пески (Патенты США №4068718 и №4668645).
Известно использование различных материалов, таких как боросиликатное или кальцинированное стекло, черные и цветные металлы или их сплавы, оксиды металлов, оксиды, нитриды и карбиды кремния, для производства проппантов, имеющих форму полых гранул (Заявка США №2012/0145390).
Недостатком таких материалов является высокая технологическая сложность изготовления из них полых гранул, их недостаточная прочность на сжатие из-за полой структуры и хрупкости материала, высокая степень разрушения проппанта в трещинах и обратный вынос частиц и их осколков.
На устранение подобных недостатков направлены технические решения изготовления проппантов с полимерным покрытием. Оболочка служит компенсатором точечных напряжений, более равномерно распределяя давление по поверхности и объему проппанта и, кроме того, снижает среднюю плотность проппанта. Широко известно использование различных органических полимерных и неорганических покрытий проппантов в виде эпоксидных и фенольных смол (заявки США №№2012/0205101, 2012/247335).
Недостатком таких технических решений выступает сложность изготовления таких проппантов, недостаточная термостойкость покрытий, низкие показатели округлости и сферичности, обусловленные формой минерального ядра проппанта, высокий разброс показателей физико-механических характеристик.
Известно применение широкого спектра термореактивных полимеров с поперечными связями, таких как эпоксидные, виниловые и фенольные соединения, полиуретан, полиэстер, меламин и пр., в качестве материала для изготовления проппантов (Заявка США №2013/0045901).
Известно использование в качестве материала для проппанта полиамида (патент США №7931087).
Недостатком известных материалов является несоответствие физико-механических характеристик данных материалов одновременно всей совокупности требований к материалу для проппантов. В частности, это недостаточная стойкость к агрессивным средам, недостаточная термостойкость и термопрочность, степень набухания в среде жидких углеводородов, прочность на сжатие.
Наиболее близким техническим решением к предлагаемому является применение полидициклопентадиена как материала для проппанта (патент РФ №2386025).
Недостатком применения полидициклопентадиена является недостаточная температурная стойкость и прочность на сжатие.
Задачей данного изобретения является получение проппанта, обладающего комплексом свойств, предъявляемых к проппантам, работающим в тяжелых условиях.
Технический результат, достигаемый при реализации настоящего изобретения, заключается в повышении термопрочности проппанта, материал которого обеспечивает прочность на сжатие не менее 150 Мпа при температуре не ниже 100°С.
Технический результат достигается тем, что полимерный проппант представляет собой микросферы из метатезис-радикально сшитой смеси олигоциклопентадиенов и полученный способом, включающим получение смеси олигоциклопентадиенов путем нагрева дициклопентадиена до температуры 150-220°С и выдержки при данной температуре в течение 15-360 мин, охлаждение смеси до 20-50°С, последовательное введение в полученную смесь олигоциклопентадиенов следующих компонентов: по крайней мере, одного из полимерных стабилизаторов, в качестве которых используют соединения: тетракис[метилен(3,5-ди-трет-бутил-4-гидроксигидроциннамат)]метан (1010), 2,6-ди-трет-бутил-4-(диметиламино)фенол (703), 1,3,5-триметил-2,4,6-трис(3,5-ди-трет-бутил-4-гидроксибензил)бензол (330), трис(4-трет-бутил-3 -гидрокси-2,6-диметилбензил)изоцианурат (14), 3,5-ди-трет-бутил-4-гидроксианизол (354), 4,4′-метиленбис(2,6-ди-трет-бутилфенол) (702), дифениламин (ДФА), пара-ди-трет-бутилфенилендиамин (5057), N,N′-дифенил-1,4-фенилендиамин (ДППД), трис(2,4-ди-трет-бутилфенил)фосфит (168), трис(нонилфенил)фосфит (ТНРР), бис(2,2,6,6-тетраметил-4-пиперидинил)себацинат (770), бис(1-октилокси-2,2,6,6-тетраметил-4-пиперидинил)себацинат (123), бис(1-метил-2,2,6,6-тетраметил-4-пиперидинил)себацинат (292), 2-трет-бутил-6-(5-хлор-2Н-бензотриазол-2-ил)-4-метилфенол (327), 2-(2Н-бензотриазол-2-ил)-4,6-бис(1-метил-1-фенил)фенол (234), по крайней мере одного из радикальных инициаторов, выбранных из группы: ди-трет-бутилпероксид (Б), дикумилпероксид (БЦ-ФФ), 2,3-диметил-2,3-дифенил-бутан (30), трифенилметан (ТФМ) и катализатор, в качестве которого используют соединение общей формулы:
где заместитель L выбран из группы:
полученную полимерную матрицу выдерживают при температуре 20-50°С в течение 1-40 минут, после чего вводят в виде ламинарного потока в предварительно нагретую не ниже температуры матрицы воду, содержащую поверхностно-активное вещество, при постоянном перемешивании воды образовавшиеся микросферы отделяют от воды, нагревают в среде инертного газа до температуры 150-340°С и выдерживают в указанной среде при данной температуре в течение 1-360 мин. В качестве поверхностно-активного вещества используют цетилтриметиламмонийхлорид, или додецилсульфат натрия, или лаурилсульфат аммония, или лаурилсаркозинат натрия, или октенидина гидрохлорид, или бензалкония хлорид. Смесь воды с поверхностно-активными веществами имеет вязкость 0,5-0,8 спуаз, в зависимости от температуры, что ниже вязкости полимерной матрицы при той же температуре, которая может колебаться в широких пределах от 1 до 300 спуаз в зависимости от состава и температуры. Компоненты полимерной матрицы находятся в следующих количествах, масс.%:
- полимерные стабилизаторы 0,1-3;
- радикальные инициаторы 0,1-4;
- катализатор 0,001-0,02;
- смесь олигоциклопентадиенов - остальное.
Указанные отличительные признаки существенны.
Метатезис-радикально сшитая смесь олигоциклопентадиенов образует полимер, который содержит в своей цепи более объемные радикально сшитые полимерные звенья, чем только полидициклопентадиен, который имеет совершенно другую структуру. Это обеспечивает новому полимеру уникальный набор физико-механических свойств, отличающихся от полидициклопентадиена более высокими значениями температуры стеклования и прочности при сжатии, устойчивостью в нефтепродуктах. Внесение высокотемпературных инициаторов радикальной полимеризации в мономерную смесь для получения полиолигоциклопентадиена позволяет существенно повысить термомеханические показатели материалов и повысить химическую стойкость полимера. Метатезис-радикально сшитый полиолигоциклопентадиен, полученный с использованием одновременно катализаторов метатезиса и радикальных инициаторов, имеет существенно большую температуру стеклования, которая находится в интервале 190-320°С, лучшие механические характеристики по сравнению с полимером только из дициклопентадиена. Прочность при растяжении возрастает до 150-220 МПа и уменьшается значение коэффициента линейного термического расширения. Крайне важным свойством является стойкость к органическим растворителям. Процент набухания в толуоле не превышает 5% после выдержки в течение месяца. По сравнению с полидициклопентадиеном, метатезис-радикально сшитый полиолигоциклопентадиен обладает существенно большей прочностью при сжатии при температуре не ниже 100°С, что особенно важно для проппантов.
Полимерный проппант получают следующим образом.
Получают смесь олигоциклопентадиенов путем нагрева дициклопентадиена до температуры 150-220°С и выдержки его при данной температуре в течение 15-360 мин.
Смесь олигомеров охлаждают до 20-50°С и последовательно вводят в нее полимерные стабилизаторы, радикальные инициаторы и катализатор. Получают полимерную матрицу следующего состава, масс.%:
- полимерные стабилизаторы 0,1-3;
- радикальные инициаторы 0,1-4;
- катализатор 0,001-0,02;
- смесь олигоциклопентадиенов - остальное.
Полимерную матрицу выдерживают при температуре 0-50°С в течение 1-40 минут, после чего вводят в виде ламинарного потока в предварительно нагретую не ниже температуры матрицы воду, содержащую поверхностно-активное вещество, при постоянном перемешивании воды. Смесь воды с поверхностно-активными веществами имеет вязкость ниже вязкости полимерной матрицы при той же температуре. Воду нагревают до 50-100°С, продолжая перемешивать в течение 1-60 минут. В процессе перемешивания происходит метатезисная полимеризация матрицы с образованием микросфер. Полимеризация олигомеров циклопентадиена проходит по следующей схеме:
Образовавшиеся микросферы отделяют от жидкости, нагревают до температуры 150-340°С в среде инертного газа и выдерживают в указанной среде при данной температуре в течение 1-360 мин. В процессе нагрева и выдержки при указанной температуре происходит радикальная сшивка полимера следующим образом:
Нагрев микросфер в среде инертного газа предотвращает их окисление и деструкцию. В качестве инертного газа предпочтительнее использовать азот или аргон.
Свойства материала проппанта классифицируются по следующим характеристикам:
Температура стеклования (Tg)
- А более 250°С
- Б от 201 до 250°С
- В от 170 до 200°С
- Г менее 170°С
Прочность при сжатии, МПа
- А более 220
- Б от 170 до 219
- В от 120 до 169
Целевая фракция (0,1-1,5 мм),%
- А более 77
- Б от 74 до 77
- В от 70 до 74
Набухание в нефти (100°С/1 неделя),%
- А менее 1
- Б от 1,1 до 3
- В от 3,1 до 5
Способ иллюстрируют следующие примеры.
Пример 1
Дициклопентадиен нагревают в автоклаве до 170°С, выдерживают при заданной температуре в течение 60 мин и охлаждают до комнатной температуры. В полученную смесь олигициклопентадиенов вносят полимерные стабилизаторы 1010 (0,30% масс.), 168 (0,40% масс.), 770 (0,40% масс.) и радикальные инициаторы Б (2,0% масс.), 30 (2,0% масс.). Катализатор N3a (0,0278% масс.) вносят при 25°С.
Полученная полимерная матрица имеет следующий состав, масс.%:
- полимерные стабилизаторы 1,1;
- радикальные инициаторы 4;
- катализатор 0,0278;
- смесь олигоциклопентадиенов 94,8722.
3
Полученную смесь перемешивают 10 минут, после чего вводят в виде ламинарного потока в воду (полимерная смесь/вода вещество 0,2) содержащую поверхностно-активное вещество додецилсульфат натрия (0,2% масс.) при 40°С. Смесь воды с поверхностно-активными веществами имеет вязкость 0,657 спуаз, что ниже вязкости полимерной матрицы при той же температуре. При постоянном перемешивании воду нагревают до 100°С и выдерживают 10 минут. Микросферы отделяют от воды и нагревают до 260°С, выдерживают при данной температуре в атмосфере азота в течение 40 мин. Получают микросферы 97%, средний размер (Б) Tg (Б), прочность при сжатии (Б), сферичность 0,9, объемная плотность 0,6 г/см, набухание (Б).
Пример 2
Дициклопентадиен нагревают в автоклаве до 160°С, выдерживают при заданной температуре в течение 60 мин и охлаждают до комнатной температуры. В полученную смесь олигоциклопентадиенов вносят полимерные стабилизаторы 330 (0,50% масс.), 168 (0,50% масс.) и радикальный инициатор Б (0,1% масс.). Катализатор N (0,0096% масс.) вносят при 35°С.
Полученная полимерная матрица имеет следующий состав, масс.%:
- полимерные стабилизаторы 1,0;
- радикальные инициаторы 0,1;
- катализатор 0,0096;
- смесь олигоциклопентадиенов 98,8904.
3
Полученную смесь перемешивают 40 минут, после чего вводят в виде ламинарного потока в воду (полимерная смесь/вода вещество 0,1), содержащую поверхностно-активное вещество лаурилсаркозинат натрия (0,1% масс.) при 35°С. Смесь воды с поверхностно-активными веществами имеет вязкость 0,728 спуаз, что ниже вязкости полимерной матрицы при той же температуре. При постоянном перемешивании воду нагревают до 100°С и выдерживают 1 минуту. Микросферы отделяют от воды и нагревают до 200°С, выдерживают при данной температуре в атмосфере азота в течение 30 мин. Получают микросферы 94%, средний размер (А) Tg (В), прочность при сжатии (Б), сферичность 0,9, объемная плотность 0,6 г/см, набухание (В).
Пример 3
Дициклопентадиен нагревают в автоклаве до 155°С, выдерживают при заданной температуре в течение 240 мин и охлаждают до комнатной температуры. В полученную смесь олигоциклопентадиенов вносят полимерные стабилизаторы 1010 (0,40% масс.), 168 (0,40% масс.), 770 (0,50% масс.) и радикальный инициатор БЦ-ФФ (1,5% масс.). Катализатор N7a (0,0072% масс.) вносят при 25°С.
Полученная полимерная матрица имеет следующий состав, масс.%:
- полимерные стабилизаторы 1,3;
- радикальные инициаторы 1,5;
- катализатор 0,0072;
- смесь олигоциклопентадиенов 97,1928.
3
Полученную смесь перемешивают 10 минут, после чего вводят в виде ламинарного потока в воду (полимерная смесь/вода вещество 0,3), содержащую поверхностно-активное вещество цетилтриметиламмонийхлорид (0,3% масс.) при 40°С. Смесь воды с поверхностно-активными веществами имеет вязкость 0,657 спуаз, что ниже вязкости полимерной матрицы при той же температуре. При постоянном перемешивании воду нагревают до 100°С и выдерживают 15 минут. Микросферы отделяют от воды и нагревают до 150°С, выдерживают при данной температуре в атмосфере азота в течение 20 мин. Получают микросферы 91%, средний размер (В) Tg (В), прочность при сжатии (Б), сферичность 0,9, объемная плотность 0,6 г/см, набухание (В).
Пример 4
Дициклопентадиен нагревают в автоклаве до 150°С, выдерживают при заданной температуре в течение 60 мин и охлаждают до комнатной температуры. В полученную смесь олигоциклопентадиенов вносят полимерные стабилизаторы 702 (0,30% масс.), 168 (0,50% масс.) и радикальный инициатор Б (1,0% масс.). Катализатор N5a (0,0132% масс.) вносят при 10°С.
Полученная полимерная матрица имеет следующий состав, масс.%:
- полимерные стабилизаторы 0,8;
- радикальные инициаторы 1,0;
- катализатор 0,0132;
- смесь олигоциклопентадиенов 98,1868.
3
Полученную смесь перемешивают 2 минуты, после чего вводят в виде ламинарного потока в воду (полимерная смесь/вода вещество 0,05), содержащую поверхностно-активное вещество додецилсульфат натрия (0,1% масс.) при 55°С. Смесь воды с поверхностно-активными веществами имеет вязкость 0,512 спуаз, что ниже вязкости полимерной матрицы при той же температуре. При постоянном перемешивании воду нагревают до 60°С и выдерживают 45 минут. Микросферы отделяют от воды и нагревают до 200°С, выдерживают при данной температуре в атмосфере азота в течение 30 мин. Получают микросферы 89%, средний размер (A) Tg (А), прочность при сжатии (А), сферичность 0,9, объемная плотность 0,6 г/см, набухание (А).
Пример 5
Дициклопентадиен нагревают в автоклаве до 150°С, выдерживают при заданной температуре в течение 160 мин и охлаждают до комнатной температуры. В полученную смесь олигоциклопентадиенов вносят полимерные стабилизаторы 1010 (0,20% масс.), ТНРР (0,50% масс.), 292 (0,50% масс.) и радикальный инициатор Б (1,0% масс.). Катализатор N1 (0,0099% масс.) вносят при 50°С.
Полученная полимерная матрица имеет следующий состав, масс.%:
- полимерные стабилизаторы 1,2;
- радикальные инициаторы 1,0;
- катализатор 0,0099;
- смесь олигоциклопентадиенов 97,7901.
3
Полученную смесь перемешивают 5 минут, после чего вводят в виде ламинарного потока в воду (полимерная смесь/вода вещество 0,1), содержащую поверхностно-активное вещество бензалкония хлорид (0,1% масс.) при 30°С. Смесь воды с поверхностно-активными веществами имеет вязкость 0,805 спуаз, что ниже вязкости полимерной матрицы при той же температуре. При постоянном перемешивании воду нагревают до 50°С и выдерживают 10 минут. Микросферы отделяют от воды и нагревают до 200°С, выдерживают при данной температуре в атмосфере азота в течение 360 мин. Получают микросферы 97%, средний размер (Б) Tg (В), прочность при сжатии (Б), сферичность 0,9, объемная плотность 0,6 г/см, набухание (В).
Пример 6
Дициклопентадиен нагревают в автоклаве до 160°С, выдерживают при заданной температуре в течение 180 мин и охлаждают до комнатной температуры. В полученную смесь вносят полимерные стабилизаторы 330 (0,50% масс.), 168 (1,00% масс.) и радикальные инициаторы БЦ-ФФ (1,5% масс.), 30 (2,5% масс.). Катализатор N14a (0,0087% масс.) вносят при 25°С.
Полученная полимерная матрица имеет следующий состав, масс.%:
- полимерные стабилизаторы 1,5;
- радикальные инициаторы 4,0;
- катализатор 0,0087;
- смесь олигоциклопентадиенов 94,4913.
3
Полученную смесь перемешивают 10 минут, после чего вводят в виде ламинарного потока в воду (полимерная смесь/вода вещество 0,15), содержащую поверхностно-активное вещество вещество октенидина гидрохлорид (0,1% масс.) при 40°С. Смесь воды с поверхностно-активными веществами имеет вязкость 0,657 спуаз, что ниже вязкости полимерной матрицы при той же температуре. При постоянном перемешивании воду нагревают до 100°С и выдерживают 15 минут. Микросферы отделяют от воды и нагревают до 250°С, выдерживают при данной температуре в атмосфере азота в течение 45 мин. Получают микросферы 97%, средний размер (A) Tg (А), прочность при сжатии (А), сферичность 0,9, объемная плотность 0,6 г/см, набухание (А).
Пример 7
Дициклопентадиен нагревают в автоклаве до 150°С, выдерживают при заданной температуре в течение 240 мин и охлаждают до комнатной температуры. В полученную смесь вносят полимерные стабилизаторы 1010 (0,40% масс.), 168 (0,80% масс.), 770 (0,40% масс.) и радикальные инициаторы Б (1,0% масс.), 30 (2,0% масс.). Катализатор N17a (0,0088% масс.) вносят при 20°С.
Полученная полимерная матрица имеет следующий состав, масс.%:
- полимерные стабилизаторы 1,6;
- радикальные инициаторы 3,0;
- катализатор 0,0088;
- смесь олигоциклопентадиенов 95,3912.
3
Полученную смесь перемешивают 5 минут, после чего вводят в виде ламинарного потока в воду (полимерная смесь/вода вещество 0,1), содержащую поверхностно-активное вещество вещество цетилтриметиламмонийхлорид (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 60°С и выдерживают 15 минут. Микросферы отделяют от воды и нагревают до 340°С, выдерживают при данной температуре в атмосфере азота в течение 10 мин. Получают микросферы 97%, средний размер (А) Tg (А), прочность при сжатии (Б), сферичность 0,9, объемная плотность 0,6 г/см, набухание (А).
Пример 8
Дициклопентадиен нагревают в автоклаве до 150°С, выдерживают при заданной температуре в течение 60 мин и охлаждают до комнатной температуры. В полученную смесь олигоциклопентадиенов вносят полимерные стабилизаторы 702 (0,20% масс.), 168 (0,50% масс.), 123 (0,50% масс.) и радикальный инициатор Б (0,5% масс.). Катализатор N4 (0,0170% масс.) вносят при 25°С.
Полученная полимерная матрица имеет следующий состав, масс.%:
- полимерные стабилизаторы 1,2;
- радикальные инициаторы 0,5;
- катализатор 0,017;
- смесь олигоциклопентадиенов 98,283.
3
Полученную смесь перемешивают 10 минут, после чего вводят в виде ламинарного потока в воду (полимерная смесь/вода вещество 0,1), содержащую поверхностно-активное вещество лаурилсульфат аммония (0,25% масс.) при 35°С. Смесь воды с поверхностно-активными веществами имеет вязкость 0,729 спуаз, что ниже вязкости полимерной матрицы при той же температуре. При постоянном перемешивании воду нагревают до 75°С и выдерживают 30 минут. Микросферы отделяют от воды и нагревают до 150°С, выдерживают при данной температуре в атмосфере азота в течение 30 мин. Получают микросферы 95%, средний размер (Б) Tg (В), прочность при сжатии (Б), сферичность 0,9, объемная плотность 0,6 г/см, набухание (В).
Пример 9
Дициклопентадиен нагревают в автоклаве до 160°С, выдерживают при заданной температуре в течение 120 мин и охлаждают до комнатной температуры. В полученную смесь олигоциклопентадиенов вносят полимерные стабилизаторы 1010 (0,20% масс.), 168 (0,75% масс.), 292 (0,45% масс.) и радикальный инициатор БЦ-ФФ (1,0% масс.). Катализатор N5 (0,0126% масс.) вносят при 10°С.
Полученная полимерная матрица имеет следующий состав, масс.%:
- полимерные стабилизаторы 1,4;
- радикальные инициаторы 1,0;
- катализатор 0,0126;
- смесь олигоциклопентадиенов 97,5874.
3
Полученную смесь перемешивают 5 минут, после чего вводят в виде ламинарного потока в воду (полимерная смесь/вода вещество 0,1), содержащую поверхностно-активное вещество додецилсульфат натрия (0,1% масс.) при 30°С. Смесь воды с поверхностно-активными веществами имеет вязкость 0,805 спуаз, что ниже вязкости полимерной матрицы при той же температуре. При постоянном перемешивании воду нагревают до 100°С и выдерживают 15 минут. Микросферы отделяют от воды и нагревают до 200°С, выдерживают при данной температуре в атмосфере азота в течение 30 мин. Получают микросферы 97%, средний размер (A) Tg (В), прочность при сжатии (Б), сферичность 0,9, объемная плотность 0,6 г/см, набухание (В).
Пример 10
Дициклопентадиен нагревают в автоклаве до 180°С, выдерживают при заданной температуре в течение 60 мин и охлаждают до комнатной температуры. В полученную смесь олигоциклопентадиенов вносят полимерные стабилизаторы ДФА (0,40% масс.), 168 (0,50% масс.), 234 (0,20% масс.) и радикальные инициаторы Б (1,0% масс.), 30 (3,0% масс.). Катализатор N19a (0,0247% масс.) вносят при 0°С.
Полученная полимерная матрица имеет следующий состав, масс.%:
- полимерные стабилизаторы 1,1;
- радикальные инициаторы 4,0;
- катализатор 0,0247;
- смесь олигоциклопентадиенов 94,8753.
3
Полученную смесь перемешивают 1 минуту, после чего вводят в виде ламинарного потока в воду (полимерная смесь/вода вещество 0,1), содержащую поверхностно-активное вещество цетилтриметиламмонийхлорид (0,1% масс.) при 35°С. Смесь воды с поверхностно-активными веществами имеет вязкость 0,728 спуаз, что ниже вязкости полимерной матрицы при той же температуре. При постоянном перемешивании воду нагревают до 80°С и выдерживают 15 минут. Микросферы отделяют от воды и нагревают до 265°С, выдерживают при данной температуре в атмосфере азота в течение 60 мин. Получают микросферы 97%, средний размер (Б) Tg (А), прочность при сжатии (Б), сферичность 0,9, объемная плотность 0,6 г/см, набухание (А).
Пример 11
Дициклопентадиен нагревают в автоклаве до 150°С, выдерживают при заданной температуре в течение 180 мин и охлаждают до комнатной температуры. В полученную смесь олигоциклопентадиенов вносят полимерные стабилизаторы 702 (0,50% масс.), 168 (0,50% масс.) и радикальный инициатор БЦ-ФФ (2,0% масс.). Катализатор N2a (0,0167% масс.) вносят при 30°С.
Полученная полимерная матрица имеет следующий состав, масс.%:
- полимерные стабилизаторы 1,0;
- радикальные инициаторы 2,0;
- катализатор 0,0167;
- смесь олигоциклопентадиенов 96,9833.
3
Полученную смесь перемешивают 20 минут, после чего вводят в виде ламинарного потока в воду (полимерная смесь/вода вещество 0,1), содержащую поверхностно-активное вещество додецилсульфат натрия (0,1% масс.) при 40°С. Смесь воды с поверхностно-активными веществами имеет вязкость 0,657 спуаз, что ниже вязкости полимерной матрицы при той же температуре. При постоянном перемешивании воду нагревают до 70°С и выдерживают 15 минут. Микросферы отделяют от воды и нагревают до 250°С, выдерживают при данной температуре в атмосфере азота в течение 30 мин. Получают микросферы 98%, средний размер ((A) Tg (Б), прочность при сжатии (А), сферичность 0,9, объемная плотность 0,6 г/см, набухание (Б).
Пример 12
Дициклопентадиен нагревают в автоклаве до 160°С, выдерживают при заданной температуре в течение 120 мин и охлаждают до комнатной температуры. В полученную смесь олигоциклопентадиенов вносят полимерные стабилизаторы 1010 (0,20% масс.), 168 (0,50% масс.), 292 (0,50% масс.) и радикальные инициаторы БЦ-ФФ (0,1% масс.), 30 (1,5% масс.). Катализатор N1a (0,0033% масс.) вносят при 30°С.
Полученная полимерная матрица имеет следующий состав, масс.%:
- полимерные стабилизаторы 1,2;
- радикальные инициаторы 1,6;
- катализатор 0,0033;
- смесь олигоциклопентадиенов 97,1967.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 40°С. Смесь воды с поверхностно-активными веществами имеет вязкость 0,657 спуаз, что ниже вязкости полимерной матрицы при той же температуре. При постоянном перемешивании воду нагревают до 70°С и выдерживают 15 минут. Микросферы отделяют от воды и нагревают до 280°С, выдерживают при данной температуре в атмосфере азота в течение 1 мин. Получают микросферы 90%, средний размер (В) Tg (Б), прочность при сжатии (Б), сферичность 0,9, объемная плотность 0,6 г/см, набухание (Б).
Пример 13
Дициклопентадиен нагревают в автоклаве до 155°С, выдерживают при заданной температуре в течение 280 мин и охлаждают до комнатной температуры. В полученную смесь олигоциклопентадиенов вносят полимерный стабилизатор 702 (0,10% масс.) и радикальные инициаторы БЦ-ФФ (1,0% масс.), 30 (1,0% масс.). Катализатор N1c (0,0116% масс.) вносят при 20°С.
Полученная полимерная матрица имеет следующий состав, масс.%:
- полимерные стабилизаторы 0,1;
- радикальные инициаторы 2,0;
- катализатор 0,0116;
- смесь олигоциклопентадиенов 97,8884.
3
Полученную смесь перемешивают 5 минут, после чего вводят в виде ламинарного потока в воду (полимерная смесь/вода вещество 0,1), содержащую поверхностно-активное вещество цетилтриметиламмонийхлорид (0,1% масс.) при 30°С. Смесь воды с поверхностно-активными веществами имеет вязкость 0,805 спуаз, что ниже вязкости полимерной матрицы при той же температуре. При постоянном перемешивании воду нагревают до 50°С и выдерживают 40 минут. Микросферы отделяют от воды и нагревают до 310°С, выдерживают при данной температуре в атмосфере азота в течение 5 мин. Получают микросферы 93%, средний размер (Б) Tg (А), прочность при сжатии (Б), сферичность 0,9, объемная плотность 0,6 г/см, набухание (А).
Пример 14
Дициклопентадиен нагревают в автоклаве до 150°С, выдерживают при заданной температуре в течение 60 мин и охлаждают до комнатной температуры. В полученную смесь олигоциклопентадиенов вносят полимерные стабилизаторы 1010 (0,37% масс.), 168 (0,10% масс.), 770 (0,47% масс.) и радикальные инициаторы Б (1,0% масс.), 30 (1,0% масс.). Катализатор N6a (0,0061% масс.) вносят при 25°С.
Полученная полимерная матрица имеет следующий состав, масс.%:
- полимерные стабилизаторы 0,94;
- радикальные инициаторы 2,0;
- катализатор 0,0061;
- смесь олигоциклопентадиенов 97,0539.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 40°С. Смесь воды с поверхностно-активными веществами имеет вязкость 0,657 спуаз, что ниже вязкости полимерной матрицы при той же температуре. При постоянном перемешивании воду нагревают до 80°С и выдерживают 15 минут. Микросферы отделяют от воды и нагревают до 300°С, выдерживают при данной температуре в атмосфере азота в течение 30 мин. Получают микросферы 93%, средний размер (В) Tg (А), прочность при сжатии (Б), сферичность 0,9, объемная плотность 0,6 г/см, набухание (A).
Пример 15
Дициклопентадиен нагревают в автоклаве до 150°С, выдерживают при заданной температуре в течение 240 мин и охлаждают до комнатной температуры. В полученную смесь олигоциклопентадиенов вносят полимерные стабилизаторы 702 (0,50% масс.), 168 (0,50% масс.) и радикальные инициаторы БЦ-ФФ (1,0% масс.), ТФМ 1,0% масс.). Катализатор N9a (0,0023% масс.) вносят при 15°С.
Полученная полимерная матрица имеет следующий состав, масс.%:
- полимерные стабилизаторы 1,0;
- радикальные инициаторы 2,0;
- катализатор 0,0023;
- смесь олигоциклопентадиенов 96,9977.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 80°С и выдерживают 15 минут. Микросферы отделяют от воды и нагревают до 270°С, выдерживают при данной температуре в атмосфере азота в течение 30 мин. Получают микросферы 97%, средний размер (Б) Tg (B), прочность при сжатии (Б), сферичность 0,9, объемная плотность 0,6 г/см, набухание (В).
Пример 16
Дициклопентадиен нагревают в автоклаве до 170°С, выдерживают при заданной температуре в течение 180 мин и охлаждают до комнатной температуры. В полученную смесь олигоциклопентадиенов вносят полимерные стабилизаторы 5057 (0,20% масс.), 168 (0,40% масс.), 770 (0,40% масс.) и радикальный инициатор БЦ-ФФ (1,0% масс.). Катализатор N2 (0,0124% масс.) вносят при 25°С.
Полученная полимерная матрица имеет следующий состав, масс.%:
- полимерные стабилизаторы 1,0;
- радикальные инициаторы 1,0;
- катализатор 0,0124;
- смесь олигоциклопентадиенов 97,9876.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,2% масс.) при 35°С. Смесь воды с поверхностно-активными веществами имеет вязкость 0,729 спуаз, что ниже вязкости полимерной матрицы при той же температуре. При постоянном перемешивании воду нагревают до 95°С и выдерживают 5 минут. Микросферы отделяют от воды и нагревают до 270°С, выдерживают при данной температуре в атмосфере азота в течение 45 мин. Получают микросферы 98%, средний размер (Б) Tg (В), прочность при сжатии (А), сферичность 0,9, объемная плотность 0,6 г/см, набухание (В).
Пример 17
Дициклопентадиен нагревают в автоклаве до 160°С, выдерживают при заданной температуре в течение 360 мин. и охлаждают до комнатной температуры. В полученную смесь олигоциклопентадиенов вносят полимерные стабилизаторы 1010 (0,35% масс.), 327 (0,20% масс.), 770 (0,50% масс.) и радикальный инициатор БЦ-ФФ (0,5% масс.). Катализатор N10a (0,0072% масс.) вносят при 5°С.
Полученная полимерная матрица имеет следующий состав, масс.%:
- полимерные стабилизаторы 1,05;
- радикальные инициаторы 0,5;
- катализатор 0,0072;
- смесь олигоциклопентадиенов 98,4428.
3
Полученную смесь перемешивают 10 минут, после чего вводят в виде ламинарного потока в воду (полимерная смесь/вода вещество 0,1), содержащую поверхностно-активное вещество додецилсульфат натрия (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 95°С и выдерживают 15 минут. Микросферы отделяют от воды и нагревают до 170°С, выдерживают при данной температуре в атмосфере азота в течение 30 мин. Получают микросферы 98%, средний размер (A) Tg (В), прочность при сжатии (Б), сферичность 0,9, объемная плотность 0,6 г/см, набухание (В).
Пример 18
Дициклопентадиен нагревают в автоклаве до 160°С, выдерживают при заданной температуре в течение 160 мин и охлаждают до комнатной температуры. В полученную смесь олигоциклопентадиенов вносят полимерные стабилизаторы 330 (0,40% масс.), ТНРР (0,80% масс.) и радикальный инициатор БЦ-ФФ (0,5% масс.). Катализатор N11a (0,0102% масс.) вносят при 25°С.
Полученная полимерная матрица имеет следующий состав, масс.%:
- полимерные стабилизаторы 1,2;
- радикальные инициаторы 0,5;
- катализатор 0,0102;
- смесь олигоциклопентадиенов 98,2898.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 95°С и выдерживают 15 минут. Микросферы отделяют от воды и нагревают до 200°С, выдерживают при данной температуре в атмосфере азота в течение 60 мин. Получают микросферы 99%, средний размер (А) Tg (В), прочность при сжатии (Б), сферичность 0,9, объемная плотность 0,6 г/см, набухание (В).
Пример 19
Дициклопентадиен нагревают в автоклаве до 190°С, выдерживают при заданной температуре в течение 50 мин и охлаждают до комнатной температуры. В полученную смесь олигоциклопентадиенов вносят полимерные стабилизаторы 702 (0,45% масс.), 168 (0,45% масс.), 770 (0,40% масс.) и радикальные инициаторы БЦ-ФФ (0,5% масс.), 30 (2,0% масс.). Катализатор N3b (0,0072% масс.) вносят при 30°С.
Полученная полимерная матрица имеет следующий состав, масс.%:
- полимерные стабилизаторы 1,3;
- радикальные инициаторы 2,5;
- катализатор 0,0072;
- смесь олигоциклопентадиенов 96,1928.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 40°С. Смесь воды с поверхностно-активными веществами имеет вязкость 0,657 спуаз, что ниже вязкости полимерной матрицы при той же температуре. При постоянном перемешивании воду нагревают до 60°С и выдерживают 15 минут. Микросферы отделяют от воды и нагревают до 250°С, выдерживают при данной температуре в атмосфере азота в течение 30 мин. Получают микросферы 97%, средний размер (Б) Tg (А), прочность при сжатии (Б), сферичность 0,9, объемная плотность 0,6 г/см, набухание (А).
Пример 20
Дициклопентадиен нагревают в автоклаве до 155°С, выдерживают при заданной температуре в течение 280 мин и охлаждают до комнатной температуры. В полученную смесь олигоциклопентадиенов вносят полимерные стабилизаторы 168 (0,45% масс.), 168 (0,45% масс.) и радикальные инициаторы БЦ-ФФ (1,0% масс.), 30 (1,5% масс.). Катализатор N5b (0,0131% масс.) вносят при 30°С.
Полученная полимерная матрица имеет следующий состав, масс.%:
- полимерные стабилизаторы 0,9;
- радикальные инициаторы 2,5;
- катализатор 0,0131;
- смесь олигоциклопентадиенов 96,5869.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 95°С и выдерживают 15 минут. Микросферы отделяют от воды и нагревают до 260°С, выдерживают при данной температуре в атмосфере азота в течение 30 мин. Получают микросферы 97%, средний размер (Б) Tg (А), прочность при сжатии (Б), сферичность 0,9, объемная плотность 0,6 г/см, набухание (А).
Пример 21
Дициклопентадиен нагревают в автоклаве до 160°С, выдерживают при заданной температуре в течение 180 мин и охлаждают до комнатной температуры. В полученную смесь олигоциклопентадиенов вносят полимерные стабилизаторы 1010 (0,36% масс.), 168 (0,72% масс.), 123 (0,45% масс.) и радикальные инициаторы Б (0,1% масс.), 30 (2,0% масс.). Катализатор N12a (0,0085% масс.) вносят при 25°С.
Полученная полимерная матрица имеет следующий состав, масс.%:
- полимерные стабилизаторы 1,53;
- радикальные инициаторы 2,1;
- катализатор 0,0085;
- смесь олигоциклопентадиенов 96,3615.
3
Полученную смесь перемешивают 10 минут, после чего вводят в виде ламинарного потока в воду (полимерная смесь/вода вещество 0,1), содержащую поверхностно-активное вещество додецилсульфат натрия (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 70°С и выдерживают 60 минут. Микросферы отделяют от воды и нагревают до 270°С, выдерживают при данной температуре в атмосфере азота в течение 30 мин. Получают микросферы 97%, средний размер (А) Tg (А), прочность при сжатии (Б), сферичность 0,9, объемная плотность 0,6 г/см, набухание (А).
Пример 22
Дициклопентадиен нагревают в автоклаве до 160°С, выдерживают при заданной температуре в течение 120 мин и охлаждают до комнатной температуры. В полученную смесь олигоциклопентадиенов вносят полимерные стабилизаторы 703 (0,45% масс.), 770 (0,45% масс.) и радикальный инициатор БЦ-ФФ (1,0% масс.). Катализатор N15a (0,0106% масс.) вносят при 25°С.
Полученная полимерная матрица имеет следующий состав, масс.%:
- полимерные стабилизаторы 0,9;
- радикальные инициаторы 1,0;
- катализатор 0,0106;
- смесь олигоциклопентадиенов 98,0894.
3
Полученную смесь перемешивают 10 минут, после чего вводят в виде ламинарного потока в воду (полимерная смесь/вода вещество 0,1), содержащую поверхностно-активное вещество октенидина гидрохлорид (0,1% масс.) при 40°С. Смесь воды с поверхностно-активными веществами имеет вязкость 0,657 спуаз, что ниже вязкости полимерной матрицы при той же температуре. При постоянном перемешивании воду нагревают до 70°С и выдерживают 15 минут. Микросферы отделяют от воды и нагревают до 170°С, выдерживают при данной температуре в атмосфере азота в течение 30 мин. Получают микросферы 96%, средний размер (Б) Tg (А), прочность при сжатии (А), сферичность 0,9, объемная плотность 0,6 г/см, набухание (А).
Пример 23
Дициклопентадиен нагревают в автоклаве до 150°С, выдерживают при заданной температуре в течение 60 мин и охлаждают до комнатной температуры. В полученную смесь олигоциклопентадиенов вносят полимерные стабилизаторы 1010 (0,02% масс.), 168 (0,04% масс.), 770 (0,04% масс.) и радикальный инициатор БЦ-ФФ (1,0% масс.). Катализатор N4a (0,0130% масс.) вносят при 25°С.
Полученная полимерная матрица имеет следующий состав, масс.%:
- полимерные стабилизаторы 0,1;
- радикальные инициаторы 1,0;
- катализатор 0,013;
- смесь олигоциклопентадиенов 98,887.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 80°С и выдерживают 15 минут. Микросферы отделяют от воды и нагревают до 200°С, выдерживают при данной температуре в атмосфере азота в течение 30 мин. Получают микросферы 92%, средний размер (А) Tg (В), прочность при сжатии (Б), сферичность 0,9, объемная плотность 0,6 г/см, набухание (В).
Пример 24
Дициклопентадиен нагревают в автоклаве до 155°С, выдерживают при заданной температуре в течение 180 мин и охлаждают до комнатной температуры. В полученную смесь олигоциклопентадиенов вносят полимерные стабилизаторы 14 (0,40% масс.), 168 (0,80% масс.) и радикальный инициатор Б (0,1% масс.). Катализатор N3 (0,0098% масс.) вносят при 25°С.
Полученная полимерная матрица имеет следующий состав, масс.%:
- полимерные стабилизаторы 1,2;
- радикальные инициаторы 0,1;
- катализатор 0,0098;
- смесь олигоциклопентадиенов 98,6902.
3
Полученную смесь перемешивают 10 минут, после чего вводят в виде ламинарного потока в воду (полимерная смесь/вода вещество 0,1), содержащую поверхностно-активное вещество бензалкония хлорид (0,1% масс.) при 30°С. Смесь воды с поверхностно-активными веществами имеет вязкость 0,805 спуаз, что ниже вязкости полимерной матрицы при той же температуре. При постоянном перемешивании воду нагревают до 80°С и выдерживают 15 минут. Микросферы отделяют от воды и нагревают до 180°С, выдерживают при данной температуре в атмосфере азота в течение 30 мин. Получают микросферы 98%, средний размер (A) Tg (В), прочность при сжатии (Б), сферичность 0,9, объемная плотность 0,6 г/см, набухание (В).
Пример 25
Дициклопентадиен нагревают в автоклаве до 150°С, выдерживают при заданной температуре в течение 60 мин и охлаждают до комнатной температуры. В полученную смесь олигоциклопентадиенов вносят полимерные стабилизаторы 1010 (0,50% масс.), 168 (0,50% масс.), 770 (0,50% масс.) и радикальные инициаторы БЦ-ФФ (1,0% масс.), 30 (2,0% масс.). Катализатор N16a (0,0086% масс.) вносят при 30°С.
Полученная полимерная матрица имеет следующий состав, масс.%:
- полимерные стабилизаторы 1,5;
- радикальные инициаторы 3,0;
- катализатор 0,0086;
- смесь олигоциклопентадиенов 95,4914.
3
Полученную смесь перемешивают 1 минут, после чего вводят в виде ламинарного потока в воду (полимерная смесь/вода вещество 0,1), содержащую поверхностно-активное вещество додецилсульфат натрия (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 75°С и выдерживают 20 минут. Микросферы отделяют от воды и нагревают до 260°С, выдерживают при данной температуре в атмосфере азота в течение 30 мин. Получают микросферы 97%, средний размер (A) Tg (А), прочность при сжатии (А), сферичность 0,9, объемная плотность 0,6 г/см, набухание (А).
Пример 26
Дициклопентадиен нагревают в автоклаве до 155°С, выдерживают при заданной температуре в течение 300 мин и охлаждают до комнатной температуры. В полученную смесь олигоциклопентадиенов вносят полимерные стабилизаторы 330 (0,45% масс.), ТНРР (0,45% масс.), 292 (0,45% масс.) и радикальные инициаторы БЦ-ФФ (1,0% масс.), 30 (1,0% масс.). Катализатор N20a (0,0053% масс.) вносят при 15°С.
Полученная полимерная матрица имеет следующий состав, масс.%:
- полимерные стабилизаторы 1,35;
- радикальные инициаторы 2,0;
- катализатор 0,0053;
- смесь олигоциклопентадиенов 96,6447.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,1% масс.) при 50°С. Смесь воды с поверхностно-активными веществами имеет вязкость 0,552 спуаз, что ниже вязкости полимерной матрицы при той же температуре. При постоянном перемешивании воду нагревают до 70°С и выдерживают 15 минут. Микросферы отделяют от воды и нагревают до 255°С, выдерживают при данной температуре в атмосфере азота в течение 30 мин. Получают микросферы 92%, средний размер (В) Tg (А), прочность при сжатии (Б), сферичность 0,9, объемная плотность 0,6 г/см, набухание (А).
Пример 27
Дициклопентадиен нагревают в автоклаве до 155°С, выдерживают при заданной температуре в течение 300 мин и охлаждают до комнатной температуры. В полученную смесь олигоциклопентадиенов вносят полимерные стабилизаторы 702 (0,40% масс.), 327 (0,20% масс.) и радикальный инициатор Б (2,0% масс.). Катализатор N1b (0,0069% масс.) вносят при 30°С.
Полученная полимерная матрица имеет следующий состав, масс.%:
- полимерные стабилизаторы 0,6;
- радикальные инициаторы 2,0;
- катализатор 0,0069;
- смесь олигоциклопентадиенов 97,3931.
3
Полученную смесь перемешивают 10 минут, после чего вводят в виде ламинарного потока в воду (полимерная смесь/вода вещество 0,1), содержащую поверхностно-активное вещество бензалкония хлорид (0,2% масс.) при 40°С. Смесь воды с поверхностно-активными веществами имеет вязкость 0,657 спуаз, что ниже вязкости полимерной матрицы при той же температуре. При постоянном перемешивании воду нагревают до 75°С и выдерживают 15 минут. Микросферы отделяют от воды и нагревают до 200°С, выдерживают при данной температуре в атмосфере азота в течение 120 мин. Получают микросферы 95%, средний размер (В) Tg (В), прочность при сжатии (Б), сферичность 0,9, объемная плотность 0,6 г/см, набухание (В).
Пример 28
Дициклопентадиен нагревают в автоклаве до 175°С, выдерживают при заданной температуре в течение 180 мин и охлаждают до комнатной температуры. В полученную смесь олигоциклопентадиенов вносят полимерные стабилизаторы 330 (0,40% масс.), 168 (0,50% масс.), 770 (0,50% масс.) и радикальный инициатор Б (1,0% масс.). Катализатор N13a (0,0105% масс.) вносят при 25°С.
Полученная полимерная матрица имеет следующий состав, масс.%:
- полимерные стабилизаторы 1,4;
- радикальные инициаторы 1,0;
- катализатор 0,0105;
- смесь олигоциклопентадиенов 97,5895.
3
Полученную смесь перемешивают 10 минут, после чего вводят в виде ламинарного потока в воду (полимерная смесь/вода вещество 0,1), содержащую поверхностно-активное вещество октенидина гидрохлорид (0,1% масс.) при 40°С. Смесь воды с поверхностно-активными веществами имеет вязкость 0,657 спуаз, что ниже вязкости полимерной матрицы при той же температуре. При постоянном перемешивании воду нагревают до 70°С и выдерживают 15 минут. Микросферы отделяют от воды и нагревают до 220°С, выдерживают при данной температуре в атмосфере азота в течение 30 мин. Получают микросферы 97%, средний размер (A) Tg (Б), прочность при сжатии (А), сферичность 0,9, объемная плотность 0,6 г/см, набухание (Б).
Пример 29
Дициклопентадиен нагревают в автоклаве до 220°С, выдерживают при заданной температуре в течение 15 мин и охлаждают до комнатной температуры. В полученную смесь олигоциклопентадиенов вносят полимерные стабилизаторы 1010 (1,50% масс.), ТНРР (1,00% масс.), 123 (1,50% масс.) и радикальный инициатор БЦ-ФФ (1,0% масс.). Катализатор N18a (0,0134% масс.) вносят при 10°С.
Полученная полимерная матрица имеет следующий состав, масс.%:
- полимерные стабилизаторы 4,0;
- радикальные инициаторы 1,0;
- катализатор 0,0134;
- смесь олигоциклопентадиенов 94,9866.
3
Полученную смесь перемешивают 5 минут, после чего вводят в виде ламинарного потока в воду (полимерная смесь/вода вещество 0,1), содержащую поверхностно-активное вещество цетилтриметиламмонийхлорид (0,2% масс.) при 35°С. Смесь воды с поверхностно-активными веществами имеет вязкость 0,729 спуаз, что ниже вязкости полимерной матрицы при той же температуре. При постоянном перемешивании воду нагревают до 100°С и выдерживают 15 минут. Микросферы отделяют от воды и нагревают до 200°С, выдерживают при данной температуре в атмосфере азота в течение 30 мин. Получают микросферы 96%, средний размер (А) Tg (В), прочность при сжатии (Б), сферичность 0,9, объемная плотность 0,6 г/см, набухание (В).
Пример 30
Дициклопентадиен нагревают в автоклаве до 155°С, выдерживают при заданной температуре в течение 300 мин и охлаждают до комнатной температуры. В полученную смесь олигоциклопентадиенов вносят полимерные стабилизаторы 354 (1,00% масс.), 770 (0,50% масс.) и радикальные инициаторы БЦ-ФФ (1,0% масс.), 30 (1,0% масс.). Катализатор N2b (0,0070% масс.) вносят при 45°С.
Полученная полимерная матрица имеет следующий состав, масс.%:
- полимерные стабилизаторы 1,5;
- радикальные инициаторы 2,0;
- катализатор 0,007;
- смесь олигоциклопентадиенов 96,493.
3
Полученную смесь перемешивают 10 минут, после чего вводят в виде ламинарного потока в воду (полимерная смесь/вода вещество 0,1), содержащую поверхностно-активное вещество додецилсульфат натрия (0,1% масс.) при 35°С. Смесь воды с поверхностно-активными веществами имеет вязкость 0,729 спуаз, что ниже вязкости полимерной матрицы при той же температуре. При постоянном перемешивании воду нагревают до 95°С и выдерживают 15 минут. Микросферы отделяют от воды и нагревают до 275°С, выдерживают при данной температуре в атмосфере азота в течение 30 мин. Получают микросферы 97%, средний размер (A) Tg (А), прочность при сжатии (Б), сферичность 0,9, объемная плотность 0,6 г/см, набухание (А).
Пример 31
Дициклопентадиен нагревают в автоклаве до 200°С, выдерживают при заданной температуре в течение 60 мин и охлаждают до комнатной температуры. В полученную смесь олигоциклопентадиенов вносят полимерные стабилизаторы 1010 (0,40% масс.), ТНРР (0,40% масс.), 770 (0,40% масс.) и радикальный инициатор БЦ-ФФ (1,0% масс.). Катализатор N8a (0,0103% масс.) вносят при 25°С.
Полученная полимерная матрица имеет следующий состав, масс.%:
- полимерные стабилизаторы 1,2;
- радикальные инициаторы 1,0;
- катализатор 0,0103;
- смесь олигоциклопентадиенов 97,7897.
3
Полученную смесь перемешивают 10 минут, после чего вводят в виде ламинарного потока в воду (полимерная смесь/вода вещество 0,1), содержащую поверхностно-активное вещество цетилтриметиламмонийхлорид (0,2% масс.) при 35°С. Смесь воды с поверхностно-активными веществами имеет вязкость 0,729 спуаз, что ниже вязкости полимерной матрицы при той же температуре. При постоянном перемешивании воду нагревают до 70°С и выдерживают 15 минут. Микросферы отделяют от воды и нагревают до 170°С, выдерживают при данной температуре в атмосфере азота в течение 240 мин. Получают микросферы 98%, средний размер (Б) Tg (В), прочность при сжатии (Б), сферичность 0,9, объемная плотность 0,6 г/см, набухание (В).
Пример 32
Дициклопентадиен нагревают в автоклаве до 165°С, выдерживают при заданной температуре в течение 240 мин и охлаждают до комнатной температуры. В полученную смесь олигоциклопентадиенов вносят полимерные стабилизаторы 702 (0,37% масс.), 168 (0,73% масс.), 770 (0,37% масс.) и радикальный инициатор БЦ-ФФ (1,0% масс.). Катализатор N4b (0,0094% масс.) вносят при 30°С.
Полученная полимерная матрица имеет следующий состав, масс.%:
- полимерные стабилизаторы 1,47;
- радикальные инициаторы 1,0;
- катализатор 0,0094;
- смесь олигоциклопентадиенов 97,5206.
Полученную смесь перемешивают 10 минут, после чего вводят в виде ламинарного потока в воду (полимерная смесь/вода вещество 0,1), содержащую поверхностно-активное вещество додецилсульфат натрия (0,5% масс.) при 40°С. Смесь воды с поверхностно-активными веществами имеет вязкость 0,657 спуаз, что ниже вязкости полимерной матрицы при той же температуре. При постоянном перемешивании воду нагревают до 80°С и выдерживают 15 минут. Микросферы отделяют от воды и нагревают до 200°С, выдерживают при данной температуре в атмосфере азота в течение 60 мин. Получают микросферы 96%, средний размер (В) Tg (В), прочность при сжатии (Б), сферичность 0,9, объемная плотность 0,6 г/см, набухание (В).
Пример 33
Дициклопентадиен нагревают в автоклаве до 155°С, выдерживают при заданной температуре в течение 300 мин и охлаждают до комнатной температуры. В полученную смесь олигоциклопентадиенов вносят полимерные стабилизаторы ДППД (0,37% масс.), 168 (0,73% масс.), 770 (0,37% масс.) и радикальный инициатор БЦ-ФФ (1,0% масс.). Катализатор N1 (0,0095% масс.) вносят при 30°С.
Полученная полимерная матрица имеет следующий состав, масс.%:
- полимерные стабилизаторы 1,47;
- радикальные инициаторы 1,0;
- катализатор 0,0095;
- смесь олигоциклопентадиенов 97,5205.
3
Полученную смесь перемешивают 10 минут, после чего вводят в виде ламинарного потока в воду (полимерная смесь/вода вещество 0,1), содержащую поверхностно-активное вещество додецилсульфат натрия (0,4% масс.) при 45°С. Смесь воды с поверхностно-активными веществами имеет вязкость 0,602 спуаз, что ниже вязкости полимерной матрицы при той же температуре. При постоянном перемешивании воду нагревают до 100°С и выдерживают 15 минут. Микросферы отделяют от воды и нагревают до 270°С, выдерживают при данной температуре в атмосфере азота в течение 60 мин. Получают микросферы 96%, средний размер (В) Tg (Б), прочность при сжатии (Б), сферичность 0,9, объемная плотность 0,6 г/см, набухание (В).